(57)【要約】【課題】耐熱性及び放射線照射耐性の高い荷電粒子放射線計測方法、シンチレータおよび荷電粒子放射線計測装置を提供する。【解決手段】窒化物蛍光体を主成分とする蛍光体を含むシンチレータを用いる荷電粒子放射線計測方法とする。窒化物蛍光体が、ＣａＡｌＳｉＮ３：Ｅｕ蛍光体（ＣＡＳＮ蛍光体）、（Ｓｒ、Ｃａ）ＡｌＳｉＮ３：Ｅｕ蛍光体（ＳＣＡＳＮ蛍光体）及び（Ｍｇ、Ｃａ、Ｓｒ、Ｂａ）２Ｓｉ５Ｎ８：Ｅｕ蛍光体（２５８蛍光体）から選択される１種以上を含むことが好ましい。【選択図】図１
2018141705.tif 000002
【特許請求の範囲】
【請求項１】
窒化物蛍光体を主成分とする蛍光体を含むシンチレータを用いる荷電粒子放射線計測方法。
【請求項２】
窒化物蛍光体が、ＣａＡｌＳｉＮ３：Ｅｕ蛍光体（ＣＡＳＮ蛍光体）、（Ｓｒ、Ｃａ）ＡｌＳｉＮ３：Ｅｕ蛍光体（ＳＣＡＳＮ蛍光体）及び（Ｍｇ、Ｃａ、Ｓｒ、Ｂａ）２Ｓｉ５Ｎ８：Ｅｕ蛍光体（２５８蛍光体）から選択される１種以上を含む、請求項１に記載の荷電粒子放射線計測方法。
【請求項３】
窒化物蛍光体を主成分とする蛍光体を含むシンチレータ。
【請求項４】
窒化物蛍光体が、ＣａＡｌＳｉＮ３：Ｅｕ蛍光体（ＣＡＳＮ蛍光体）、（Ｓｒ、Ｃａ）ＡｌＳｉＮ３：Ｅｕ蛍光体（ＳＣＡＳＮ蛍光体）及び（Ｍｇ、Ｃａ、Ｓｒ、Ｂａ）２Ｓｉ５Ｎ８：Ｅｕ蛍光体（２５８蛍光体）から選択される１種以上を含む、請求項３に記載のシンチレータ。
【請求項５】
窒化物蛍光体を主成分とする蛍光体を含むシンチレータと、
シンチレータからの光を選択的に集光する光学部品と、
光学部品が集光した光を読み取る計測部と、を含む、荷電粒子放射線計測装置。
【請求項６】
窒化物蛍光体が、ＣａＡｌＳｉＮ３：Ｅｕ蛍光体（ＣＡＳＮ蛍光体）、（Ｓｒ、Ｃａ）ＡｌＳｉＮ３：Ｅｕ蛍光体（ＳＣＡＳＮ蛍光体）及び（Ｍｇ、Ｃａ、Ｓｒ、Ｂａ）２Ｓｉ５Ｎ８：Ｅｕ蛍光体（２５８蛍光体）から選択される１種以上を含む、請求項５に記載の荷電粒子放射線計測装置。
【発明の詳細な説明】
【技術分野】
【０００１】
本発明は、荷電粒子放射線計測方法および荷電粒子放射線計測装置に関する。
【背景技術】
【０００２】
重粒子線治療装置等の放射線発生装置を利用した高度医療や、関連加速器施設における基礎実験では、荷電粒子の照射量やエネルギーを高い照射密度の条件下で正確にかつ連続的に計測する必要がある。他方で、核分裂を利用した原子力発電所等の原子力施設での事故時や近年開発が進められている核融合炉の炉内環境では、高温・高環境負荷かつ高放射線照射の環境下に放射線計測機器を設置して計測を行う必要がある。
【０００３】
加速器施設から発生するイオンビームや原子力施設からの放射線は一般的に高密度であることに加え、計測場所が荷電粒子照射環境下でかつ周辺の環境が高温である場合が想定されるので、放射線計測機器はこうした環境下でも正確かつ長期的に計測可能な高い信頼性を有する必要がある。
【０００４】
荷電粒子の照射量やエネルギーの計測には、シンチレータを用いたシンチレーション型検出器が用いられる。シンチレーション型検出器は、放射線を光に変換する発光材料を含む部分の耐性や発光効率が極めて重要である。なお、シンチレータとは、放射線が入射すると発光する物質であり、前述の放射線計測用途や重粒子線治療等の加速器施設の他に、陽電子消滅断層撮影（ＰＥＴ）装置や産業用途で利用される。従来のα線計測機器には、その発光効率から、ＺｎＳ：Ａｇ，Ｃｕ等といった材料が広く利用されている（特許文献１、特許文献２または非特許文献１参照）。
【特許文献１】特開２００７−７０４９６号公報
【特許文献２】特開２０１０−１２７８６２号公報
【非特許文献１】Transactions of the Materials Research Society of Japan, 2013, Vol. 38, No. 3, p.443-446
【発明の概要】
【発明が解決しようとする課題】
【０００５】
しかしながら、従来のシンチレータ型荷電粒子（α線）検出器に広く用いられる既存のシンチレータ材料（ＺｎＳ：Ａｇ，Ｃｕ）は、１００℃程度の温度領域以上での利用は推奨されておらず、百数十度（℃）を越える高温環境下に長時間設置した場合には、荷電粒子による線量を長時間にわたり測定することができないとともに、測定された線量についても正確な計測ができないという問題があった。そのため、ＺｎＳ：Ａｇ，Ｃｕ等の従来のシンチレータ材料は、高温環境下での使用が想定される原子力施設での放射線計測には材料特性が適していない。
【０００６】
加えて、ＺｎＳ：Ａｇ，Ｃｕ等は、高密度の放射線により発光強度が著しく劣化することが問題となっており、高頻度の交換が必要となっている。すなわち、加速器施設から発生する荷電粒子ビームなどのビームモニタ計測用途では、高密度のイオン流が想定され、既存のシンチレータ材料（ＺｎＳ：Ａｇ，Ｃｕ）では発光量の減衰が著しく、例えば１平方センチメートルあたり１０１５個のイオン（以下、１０１５［ｉｏｎｓ／ｃｍ２］のように表記する。）を超える積算量では交換が必要となる。また、これ以前の測定においても、発光量から照射線量を求めるには発光効率の劣化を勘案する必要があるため、正確な計測を行うことができないという問題があった。
【０００７】
このように、ＺｎＳ：Ａｇ，Ｃｕ等の従来のシンチレータ材料は、原子力施設では放射線に起因する発光強度の劣化が放射線量測定に悪影響を及ぼし、信頼性の点で問題となるとともに、加速器施設やこれを利用した重粒子線治療施設などの医療用設備においても、高密度の荷電粒子照射に起因する発光強度の劣化によって高頻度の交換が必要となっている。よって、従来のシンチレータ材料を用いた放射線計測機器は、ビーム品質の性能低下や、交換手順から来る作業効率の劣化による加速器装置の運転効率の低下の点で、未だ問題点が残る。こうした問題点は、原子力施設で利用されるα線を計測対象とする放射線計測機器、重粒子線治療装置などの放射線発生装置を利用した先進医療装置設備や、その他の荷電粒子利用関連加速器施設における基礎・応用物理分野から、イオン注入装置のような小型加速機構を有する産業機器分野に至る様々な分野で、改善されることが求められている。
【０００８】
本発明は、上記の背景に鑑みてなされたものであり、耐熱性及び放射線照射耐性の高い荷電粒子放射線計測方法、シンチレータおよび荷電粒子放射線計測装置を提供することを目的とする。
【課題を解決するための手段】
【０００９】
本発明は、窒化物蛍光体を主成分とする蛍光体を含むシンチレータを用いる荷電粒子放射線計測方法である。
【００１０】
本発明は、窒化物蛍光体を主成分とする蛍光体を含むシンチレータである。
【００１１】
本発明は、窒化物蛍光体を主成分とする蛍光体を含むシンチレータと、シンチレータからの光を選択的に集光する光学部品と、光学部品が集光した光を読み取る計測部とを含む、荷電粒子放射線計測装置である。
【００１２】
本発明において、前記窒化物蛍光体は、ＣａＡｌＳｉＮ３：Ｅｕ蛍光体（ＣＡＳＮ蛍光体）、（Ｓｒ、Ｃａ）ＡｌＳｉＮ３：Ｅｕ蛍光体（ＳＣＡＳＮ蛍光体）及び（Ｍｇ、Ｃａ、Ｓｒ、Ｂａ）２Ｓｉ５Ｎ８：Ｅｕ蛍光体（２５８蛍光体）から選択される１種以上を含むことが好ましい。
【発明の効果】
【００１３】
本発明によれば、耐熱性及び放射線照射耐性の高い荷電粒子放射線計測方法、シンチレータおよび荷電粒子放射線計測装置を提供することができる。
【図面の簡単な説明】
【００１４】
【図１】本発明の一実施形態に係る放射線量測定装置の概略的な構成図であり、イオン照射時に発生するシンチレーション光を、（１）スペクトル、（２）発光強度、について測定するシステム概略図である。
【図２】一実施形態の放射線量測定装置における波長計測結果の一例である。
【図３】放射線量測定装置の放射線耐性を高密度放射線により試験した結果の一例である。
【発明を実施するための形態】
【００１５】
以下、本発明の一実施形態について詳細に説明する。本発明は、以下の実施形態に限定されるものではなく、本発明の効果を阻害しない範囲で適宜変更を加えて実施することができる。
【００１６】
［荷電粒子放射線計測方法］
（蛍光体）
本実施形態に係る荷電粒子放射線計測方法は、窒化物蛍光体を主成分とする蛍光体を含むシンチレータを用いる。「主成分」とは、蛍光体中に８５質量％以上、好ましくは９５質量％以上含まれていることを意味している。
【００１７】
窒化物蛍光体は、Ｂｅ、Ｍｇ、Ｃａ、Ｓｒ、Ｂａからなる群から選ばれる少なくとも１種以上の元素と、Ｃ、Ｓｉ、Ｇｅ、Ｓｎ、Ｔｉ、Ｚｒ、Ｈｆからなる群から選ばれる少なくとも１種以上の元素と、Ｎとを含み、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｌｕからなる群から選ばれる少なくとも１種以上の元素により付活される蛍光体をいう。窒化物蛍光体は、さらに酸素が含まれる酸窒化物蛍光体であってもよい。窒化物蛍光体を主成分とする蛍光体を含有するので、耐熱性及び放射線照射耐性の高い荷電粒子放射線計測方法とすることができる。
【００１８】
窒化物蛍光体は、ＣａＡｌＳｉＮ３：Ｅｕ蛍光体（ＣＡＳＮ蛍光体）、（Ｓｒ、Ｃａ）ＡｌＳｉＮ３：Ｅｕ蛍光体（ＳＣＡＳＮ蛍光体）、（Ｍｇ、Ｃａ、Ｓｒ、Ｂａ）２Ｓｉ５Ｎ８：Ｅｕ蛍光体（２５８蛍光体）から選択される１種以上を含むことが好ましい。なお、「（Ｓｒ、Ｃａ）」との表記は、Ｓｒ及びＣａから選択される１種又は２種を含有する組成であることを意味しており、「（Ｍｇ、Ｃａ、Ｓｒ、Ｂａ）」との表記は、Ｍｇ、Ｃａ、Ｓｒ及びＢａから選択される１種又は２種以上を含有する組成であることを意味している。また、「：Ｅｕ」は、Ｅｕにより付活されたことを意味している。これらの窒化物蛍光体を含有する場合、ＺｎＳ：Ａｇ，Ｃｕ蛍光体等の既存のシンチレータ材料と比較して、高温環境や高密度の放射線照射による窒化物蛍光体の劣化が極めて生じ難い。
【００１９】
窒化物蛍光体の形状は、特に限定されず、粉末、焼結体、単結晶、薄膜などの形状のものを用いることができる。粉末の場合、その大きさは、通常、平均一次粒子径として、０．１μｍ〜１００μｍである。なお、平均一次粒子径は、レーザ回折／散乱式粒度分布測定装置により測定した値である。焼結体の場合、その大きさは、１μｍ〜５００μｍとすることができる。
【００２０】
これらの窒化物蛍光体は、白色ＬＥＤ用として製造、市販されているものを粒度調整、焼結して得ることができる。
【００２１】
蛍光体は、上記窒化物蛍光体以外のその他の蛍光体を含んでいてもよい。その他の蛍光体としては、α−Ｓｉａｌｏｎ：Ｅｕ、β−Ｓｉａｌｏｎ：Ｅｕ等を挙げることができる。
【００２２】
（荷電粒子放射線）
本実施形態で計測可能な荷電粒子放射線は、α線、β線、陽子線並びに重粒子線のいずれであってもよい。特に、高温環境や高密度の放射線照射が行われる環境下に存在する荷電粒子放射線についても、その照射量やエネルギーを正確かつ長期的に計測することができる。
【００２３】
［荷電粒子放射線計測装置］
本実施形態に係る荷電粒子放射線計測装置（以下、「放射線計測装置」ともいう。）は、窒化物蛍光体を主成分とする蛍光体を含むシンチレータと、シンチレータからの光を選択的に集光する光学部品と、光学部品が集光した光（放射線に起因する光）を読み取る計測部とを含む。
【００２４】
（シンチレータ）
シンチレータは、窒化物蛍光体を主成分とする蛍光体を含む。窒化物蛍光体、及び窒化物蛍光体を主成分とする蛍光体については、上記のとおりであるからここでは記載を省略する。放射線−光変換材料である新規シンチレータ材料として、窒化物蛍光体を主成分とする蛍光体を用いることにより、シンチレータ材料と、これを保持固定する機構部品ならびにシンチレータからの光を選択的に集光する光学部品と、放射線起因の光を読み取る計測部とで構成された、耐熱性及び放射線照射耐性の高い放射線計測装置を提供することができる。
【００２５】
シンチレータの作製方法は、特に限定されず、例えば、窒化物蛍光体を主成分とする蛍光体を、水ガラス、有機溶剤、樹脂等に分散させた後、該分散液を炭素、樹脂（ポリイミド、ポリカーボネート等）製の板上に均一に塗布したり、樹脂シート中に固定させたりすることで行うことができる。シンチレータの厚みは、１０μｍ〜３０００μｍとすることが好ましく、より好ましくは５０μｍ〜５００μｍである。この範囲とすることで、高価な窒化物蛍光体の使用量を抑えながら効率よく放射線の計測を行うことができる。
【００２６】
シンチレータを構成する窒化物蛍光体の組成によって発光波長の調整が可能であり、これにより、計測機器の読み取り効率を改善することができる。本実施形態における放射線計測装置では、耐熱性及び放射線照射耐性の高い窒化物蛍光体から放射線に起因して発生する発光のスペクトルを、光センサにおける量子効率が高い波長をピーク波長（例えば、５００ｎｍ〜８００ｎｍ）とするように調整することが好ましい。例えば、窒化物蛍光体の組成を調整することで、発光波長を上記範囲に調整することができる。
【００２７】
（光学部品）
光学部品は、シンチレータからの光を選択的に集光する。光学部品としては、特定の波長の光を集光することができる部品であれば特に限定されず、例えば２００ｎｍ〜９５０ｎｍの波長を選択的に集光することができる、試験に使用した例では分光器（例えば、浜松ホトニクス社製、装置名：PMA−11、スペクトラ・コープ社製、装置名：SolidLambdaCCD）等を挙げることができる。
【００２８】
（計測部）
計測部は、光学部品が集光した光を読み込むことで、放射線に起因する光を読み取る。計測部は、通常、測定スペクトルデータを解析する機能を備えた計算端末と、必要に応じて光検出器の出力をデジタルデータとして取り込むためのＡ／Ｄ変換機構等で構成される。光学部品が集光した光は、放射線に起因する光である。
【００２９】
図１は、放射線計測装置を示す概略的な構成図の一例である。この放射線計測装置は、加速器施設からの放射線（プロトンマイクロビーム）を１次の放射線として用いている。放射線がシンチレータ（シンチレータ・ターゲット）に入射するとシンチレータが発光する。光学部品は、シンチレータからの光を選択的に集光する。図１では、光学部品として２００ｎｍ〜９５０ｎｍの波長を選択的に集光する分光器を用いる場合の例を示している。計測部（光子計数部）は、光学部品が集光した放射線に起因する光を、計算端末等を用いて読み取り、必要に応じて出力する。
【００３０】
放射線計測装置のより具体的な構成は、粉末、焼結体、単結晶、薄膜などの形状を有する窒化物蛍光体を保持固定するホルダ他の機構部品、放射線起因のシンチレータからの光を選択的に集光する光学部品、１次の放射線に起因する光子を読み取るカメラ機器、アバランシェフォトダイオード（Avalanche Photo-Diode: APD）、光電子増倍管（Photomultiplier: PMT）、ＣＣＤ素子、フォトダイオード（Photodiode: PD）などの計測部を組み合わせた構成とすることができる。
【００３１】
環境放射線などのα線は、放射線の発生源が１点ではなく、シンチレータ材料を囲む形で四方から発生するが、この場合もシンチレータ材料とこれに付随する機構部品、光学部品、計測部は、図１と同様の構成としてもよい。
【００３２】
機構部品、光学部品、ならびに計測部は、測定対象に適した幾何学的構造、配置を行う必要があるため、その構造は目的に応じて種々の形態をとってよい。計測部は１次元、２次元の計測機器を用いることで、観察様式を変更可能である。
【００３３】
本実施形態に係る放射線計測装置によれば、放射線発生装置以外の放射線源による放射線の計測についても、放射線計測装置の構造は異なるものの、基本的には同一の構成素子により、高温・高負荷環境においての荷電粒子計測が可能である。
【００３４】
従来の計測機器は、利用される部材の耐熱性能が問題となるが、本実施形態で用いる窒化物蛍光体は、高温まで構造変化は起こりにくいため、構造材料ならびに光学部品、計測部と組み合わせて、従来よりも高い放射線耐性を有した放射線計測機器の動作温度範囲を改善させることが可能である。これにより、通常の放射能汚染検査を目的としたα線計測機器の高寿命化や、高温耐性を必要とする原子力施設内部他でのα線計測用の放射線計測機器が実現することができる。
【００３５】
（用途）
本実施形態に係る荷電粒子放射線計測方法および荷電粒子放射線計測装置は、イ）原子力施設で利用されるα線を計測対象とする放射線計測機器のうち、シンチレーション方式により計測を行うもの、ロ）重粒子線や陽子線の治療装置などの放射線発生装置（加速器）におけるビーム品質計測用のビームモニタ・放射線測定器、ハ）その他の荷電粒子利用関連加速器施設、ならびに産業用イオン注入装置のような小型加速機構を有する産業機器におけるビーム品質計測装置等に利用することができる。
【００３６】
以上のように、本実施形態に係る荷電粒子放射線計測方法および荷電粒子放射線計測装置によれば、従来の荷電粒子放射線計測機器の利用が困難な数百度（℃）程度の温度や集束荷電粒子照射環境等の高い放射線照射量の条件において、その状況に関わらず荷電粒子の照射量を計測し、また従来よりも長寿命に利用できる放射線測定器を提供することができる。
【実施例】
【００３７】
以下に実施例を示して本発明を更に具体的に説明するが、これらの実施例により本発明の解釈が限定されるものではない。
（実施例１）
ＣａＡｌＳｉＮ３：Ｅｕ粉末（デンカ株式会社製ＲＥ-６５０ＸＭＤグレード、ＣａＡｌＳｉＮ３、平均粒子径：１５μｍ）を水ガラスに分散させて炭素製の板上に塗膜厚み１００μｍ以下で塗布して均一に固定させ、シンチレータを作製した。このシンチレータを図１に示すような放射線計測装置に取り付けて荷電粒子の照射試験を行った。
【００３８】
隣接する加速器施設から３ＭｅＶのＨ＋（プロトン）集束イオンビームを局所的（５０μｍ×５０μｍ）なターゲットへ照射密度０．０２μＡ／ｍｍ２で連続的に照射した。
【００３９】
（比較例１）
上記のＣａＡｌＳｉＮ３：Ｅｕ粉末に替えてＺｎＳ：Ａｇ蛍光体粉末を用いた以外は、実施例１と同様の条件で荷電粒子の照射試験を行った。
【００４０】
図２に、実施例１と比較例１の試験開始時におけるスペクトル及び発光強度の計測結果を示す。同一の照射量下において、試験開始時には、ＣａＡｌＳｉＮ３：Ｅｕ蛍光体を用いた実施例１では、ＺｎＳ：Ａｇを用いた比較例１よりも長波長側に同程度の発光強度の荷電粒子励起発光が観察された。ＣａＡｌＳｉＮ３：Ｅｕ蛍光体の発光波長は、ＺｎＳ：Ａｇの発光波長と比較して光センサの量子効率が高い点で有利である。
【００４１】
図３に、放射線計測機器の実施例１と比較例１における高密度照射試験の結果を示す。横軸方向に照射時間を示し、縦軸方向に同一の放射線照射強度における発光強度を示す。照射時間から、以下の式Ｉを用いて荷電粒子の照射量を計測することができる。
照射量（ions/cm2）＝照射密度（μA/mm2）×照射時間（sec）÷1.602×1015）・・・I
【００４２】
図３から明らかなように、照射時間の増加による荷電粒子の照射量の増加とともにＺｎＳ：Ａｇを用いた比較例１の発光強度は著しく減衰した。一方、ＣａＡｌＳｉＮ３：Ｅｕ蛍光体を用いた実施例１の場合は、発光強度の減衰が見られず高密度照射により蛍光特性が劣化しないことが確認できた。
【００４３】
以上の結果より、本発明の窒化物蛍光体を利用する荷電粒子放射線計測方法は、耐熱性及び放射線照射耐性の高い放射線測定器に十分使用可能であることがわかる。よって、ＣＡＳＮ蛍光体を利用した放射線測定器の計測部の出力から、発光強度からの放射線の照射強度や照射量の測定が長時間に渡って可能である。
【００４４】
本例では加速器施設からの放射線を放射線源とするため、計測時間が数時間程度の著しい加速試験となっているが、環境放射線などのα線ではこれらは数年単位の劣化に対しても耐性が高いことを意味している。また荷電粒子が局所的に加熱し続ける条件下でもＣＡＳＮ系窒化物はその蛍光特性を維持するため、数百度（℃）程度の高温環境下でも利用可能である。
【図１】
2018141705.tif 000003
【図２】
2018141705.tif 000004
【図３】
2018141705.tif 000005